ХЛОПЬЕВИДНЫЙ ПОРОШКООБРАЗНЫЙ ТАНТАЛ И СПОСОБ ЕГО ПОЛУЧЕНИЯ

1. Способ получения хлопьевидного порошкообразного тантала для использования в высокочастотном конденсаторе, включающий следующие стадии:
1) проводят первую термическую обработку хлопьевидного порошкообразного тантала при температуре в диапазоне 1200-1600°С;
2) проводят первое раскисление порошкообразного тантала, подвергнутого первой термической обработке, при температуре в диапазоне 700-1000°С;
3) проводят низкотемпературное азотирование порошкообразного тантала, подвергнутого первому раскислению; и
о
4) проводят вторую термическую обработку порошкообразного тантала, подвергнутого низкотемпературному азотированию, при температуре 1200-1600С.
2. Способ по п. 1, отличающийся тем, что после стадии 4) дополнительно проводят второе раскисление порошкообразного тантала, подвергнутого второй термической обработке, после чего необязательно осуществляют травление, промывку водой, сушку и просеивание в целях получения готового хлопьевидного порошкообразного тантала.
3. Способ по п. 1 или 2, отличающийся тем, что хлопьевидный порошкообразный тантал на стадии 1) получают путем проведения для порошкообразного тантала, полученного в результате восстановления фтортанталата калия с использованием натрия, размалывания в шаровой мельнице, например размалывания в вибрационной мельнице или размалывания в перемешивающей шаровой мельнице, и травления и удаления примесей.
4. Способ по любому из пп. 1-3, отличающийся тем, что первое раскисление на стадии 2) включает выдерживание температуры в диапазоне от 800 до 1000°С, предпочтительно от 750 до 980°С, от 750 до 900°С или от 850 до 950°С, на протяжении 3-6 часов, предпочтительно 3-5 часов или 4-6 часов.
5. Способ по любому из пп. 1-4, отличающийся тем, что низкотемпературное азотирование на стадии 3) начинают во время технологического процесса уменьшения температуры после первой раскисляющей обработки на стадии 2), в частности при уменьшении температуры до 500°С или менее, например, при температуре в диапазоне от 500 до 240°С, или низкотемпературное азотирование на стадии 3) начинают путем повторного нагрева после уменьшения температуры после раскисляющей обработки на стадии 2) до комнатной температуры.
6. Хлопьевидный порошкообразный тантал для использования в высокочастотном конденсаторе, содержащий азот в количестве в диапазоне от 300 до 1800 ч./млн.
7. Хлопьевидный порошкообразный тантал по п. 6, отличающийся тем, что он содержит фосфор и/или бор.
8. Хлопьевидный порошкообразный тантал по п. 6 или 7, отличающийся тем, что он содержит азот в количестве в диапазоне от 400 до 1600 ч./млн., предпочтительно от 500 до 1500 ч./млн., наиболее предпочтительно от 700 до 1300 ч./млн.
9. Хлопьевидный порошкообразный тантал по любому из пп. 6-8, отличающийся тем, что анод электролитического конденсатора, полученный из данного порошка, имеет емкость в диапазоне приблизительно от 3000 до 30000 мкФ-В/г в условиях подаваемого напряжения в диапазоне 100-250 В и при частоте испытания в диапазоне 5000-30000 Гц.
10. Хлопьевидный порошкообразный тантал по любому из пп. 7-9, отличающийся тем, что он содержит бор в количестве в диапазоне 1-80 ч./млн., предпочтительно 10-65 ч./млн., более предпочтительно 20-50 ч./млн.
11. Хлопьевидный порошкообразный тантал по любому из пп. 6-10, отличающийся тем, что он содержит кислород в диапазоне от 800 до 3000 ч./млн.
12. Хлопьевидный порошкообразный тантал по любому из пп. 7-11, отличающийся тем, что  он содержит фосфор в диапазоне от 10 до 100 ч./млн.
3
3
13. Хлопьевидный порошкообразный тантал по любому из пп. 6-12, отличающийся тем, что он имеет насыпную плотность по Скотту в диапазоне от 1,4 до 2,0 г/см, предпочтительно от 1,55 до 1,9 г/см.